(57)【要約】【目的】バーコードや従来のＩＣカードは、情報の授受の際にはリーダーに接触させるか、又は至近距離まで近接させる必要があり、鞄や懐中からこれらのカードをその都度取り出し、用済後収納する必要があり、不便であった。【構成】螺旋状などにして柔軟かつ伸縮性にしたループ状アンテナを搭載したＩＣ装置を、柔軟性と伸縮性を有するゴム状の被覆・補強材中に埋入し、着脱容易にした。さらにこの材料には疲労回復などの生理学的な効果を賦与し、常時快適に装着して使用できるものにした。【特許請求の範囲】
【請求項１】
螺旋状または波状に賦型して柔軟化した、伸縮可能なコイルで形成された、リング状アンテナを搭載した柔軟性非接触ＩＤ装置本体を、樹脂状ないしゴム状材料により一体的に被覆・補強し、要すれば架橋・硬化せしめて、少なくとも柔軟性と屈曲性、より望ましくはさらに伸縮性を有するゴム状弾性体とすることを特徴とする、リング状柔軟性非接触ＩＤとその製造方法。
【請求項２】
１項記載の被覆・補強用樹脂状ないしゴム状材料に、粒状または粉末状の、電気石始め各種のアニオン発生物質、遠赤外線発生物質、磁性物質などの、生理学的な各種の効果を発揮する機能性添加材の１種または２種以上を混入し、分散せしめてなる、健康増進効果を併せ有することを特徴とする、この発明のリング状柔軟性非接触ＩＤとその製造方法。
【発明の詳細な説明】
【０００１】
【発明の属する技術分野】この発明は首周りや胴周りに巻回して装着する他、鉢巻き、髪飾り、腕輪、リストバンド、イヤリング、指輪などの装身具を兼ねた形でも使用できるもので、円周が小さいものではイヤリング用の１０ｍｍ程度から、たすき用の１ｍ以上の比較的大きいサイズまでの、各サイズのリング状アンテナを搭載した、柔軟性と屈曲性、より望ましくはさらに伸縮可能なリング状非接触ＩＤ装置（以下ＲＦＩＤと略記）を、身体やその一部に巻回して装着し、各種施設の出入口や通路の要所々々に設置された関門などを通過する際に、それらの場所に設置したＲＦＩＤ用リーダーとの間で、非接触で情報の授受を行うことを可能にするための技術に関する。
【０００２】この発明はさらに、末梢の血流量の改善、筋肉の凝りの加温治療による寛解、癒しなど、生理学的な面で種々の改善効果を期待される電気石はじめ、各種アニオン発生物質、遠赤外線発生物質、磁性物質などの粉末状または粒状の機能性添加材を、該樹脂状ないしゴム状被覆・補強材料中に混合し、分散せしめて使用することによって、各種の生理学的パラメーターの改善効果を併せ発揮することが期待できるものである。
【０００３】
【従来の技術】
長さが比較的短いサイズのアンテナを搭載したＩＤを、カード状などにして実用化しているものがあるが、このような短小なアンテナを搭載したＲＦＩＤはリーダー装置に対して接触させるか、非接触であっても数十ｍｍ以下の、至近距離まで近接させないと、必要な情報の授受を行うことができない不便さがあったもので、この状況はバーコードを用いた、腕時計タイプのＩＤ装置とほとんど同レベルの、便利さに欠けるものであった。
【０００４】
【発明が解決しようとする課題】この発明の目的は従来のバーコードや、これと大差のなかった従来のＩＣカードなどの、情報のやり取りの際のリーダーとの距離を、ほとんどとることが出来なかったことによる不便、たとえば交通機関における自動開札機に対して、ＩＣカードを毎回懐中や鞄から取り出して、リーダー部に接触または近接させなければならない不便があったため、本発明者らはこれらの点を解消すべく鋭意検討した。
【０００５】
【課題を解決するための手段】従来のＩＣカードに比較すると、ループ状にするとともに、より大きなループ径のアンテナを作成し、さらにこれらアンテナに少なくとも柔軟性材料を使用して屈曲性を賦与するとともに、より望ましくは伸縮性を付与するものであり、そのための手段としては、搭載するアンテナを螺旋状、またはサイン・カーブ、３角波、矩形波などの波形に賦型することによって柔軟化し、屈曲性と、さらには伸縮性を付与するとともに、被覆・補強用の樹脂状ないしゴム状材料には、ゴム状弾性を持たせて柔軟化して屈曲性を賦与し、さらには伸縮性を賦与することにより着脱を容易にするとともに、装着中には該アンテナが余りにも長くなることにより受ける不便さや、不快感から開放することを可能にするものである。
【０００６】さらにこの発明の被覆・補強用材料組成物中には粉砕した粉末状または粒状の、電気石はじめ各種アニオン発生物質、遠赤外線発生物質、磁力線発生物質など、各種の生理学的パラメーターの改善効果の期待できる機能性添加材を混入することによって、該ＲＦＩＤ装置の装着中は、装着者の末梢血流量の改善、癒し、筋肉の凝りの加温治療効果による寛解などの各種の生理学的改善効果も期待できるなど、健康面での各種の改善・増進効果を付与しようとするものである。
【０００７】すなわちこの発明は、搭載するリング状アンテナを、螺旋状またはサイン・カーブなどの波形に賦型して柔軟かつ伸縮可能にすると共に、該ＲＦＩＤ装置一式を一体的に被覆・補強するための材料にはＳＢＲ、ＮＢＲ、ＥＰＲなど各種の合成ゴム、天然ゴムはじめ、弾性シリコーン樹脂、ポリウレタン樹脂、可塑化ポリ塩化ビニール樹脂、ＥＶＡ樹脂、ＥＥＡ樹脂などの、各種の柔軟性かつ屈曲性、および／または伸縮性を有する樹脂の群から選んでなる、１種または２種以上の材料の混合材料として使用することができる。
【０００８】これらの被覆・補強用材料には耐水性、耐久性に優れるものであることは勿論、安全性の高いものを選んで使用するのも勿論であるが、さらに外観の改善を兼ねて、該ＲＦＩＤ装置全体が人体、特に皮膚のほかにも毛髪や下着などに、装着中の長時間にわたり直接、しかも乾燥状態のみでなく、時として汗やシャワーなどにより、湿潤状態において接触するものであるため、耐久性および耐水性に優れたものである必要があるが、さらにこの材料表面に対して安全性が高く、かつ美的にも優れた各種の色彩をもち、柔軟性および／およびまた伸縮性を有する合成樹脂ないし合成ゴム系塗料を用いて、１層または２層以上の多層の塗装を施して使用することも同様に望ましい。
【０００９】この発明で使用することができる、樹脂状またはゴム状の被覆・補強材として使用することが出来る材料としては、天然ゴムはじめ、ＳＢＲ、ＮＢＲ、ＥＰＲ等の架橋可能な各種の合成ゴム系材料の他、ゴム弾性を有するシリコーン樹脂、ポリエーテル系もしくはポリカーボネート系で、耐久性および耐水性に優れたポリウレタン樹脂等の、架橋可能な各種の合成樹脂材料、さらには常温においてゴム状弾性を有し、伸縮可能な可塑化ポリ塩化ビニール樹脂、ＥＶＡ樹脂、ＥＥＡ樹脂などの各種の熱可塑性樹脂類、およびこれらの各種の変性樹脂、またはこれら相互の混合物があげられるが、これら各種の被覆・補強用材料を化学的に変性し、またはこれら材料の２種以上の混合物として使用する場合は、優れた相溶性を有し、該装置製品成形後の本来の性質や機能を妨げない範囲で、変性または混合して使用することが必要である。
【００１０】この発明で生理学的な改善効果を期待することができる機能性添加材として使用することができる、電気石はじめ各種のアニオン発生物質、遠赤外線発生物質、磁性材料などの各種の材料は、粉末状ないしは粒状にして、被覆・補強用ゴム系または合成樹脂系材料の中に混合し、分散して使用するものであるが、これら各種の材料の添加量については、目的とする生理学的改善効果を発揮するに十分な量とする必要があるが、これらの添加量が過剰になると、被覆・補強材として使用する樹脂状またはゴム状材料の柔軟性、屈曲性、ゴム弾性、伸縮性、強度、製品表面の感触などを著しく減退させることがあるため、一般にはこれら各種機能性添加材の添加量は、使用する各種の樹脂状ないしはゴム状材料に対して、５０重量％程度以下の範囲で添加して使用する必要がある。
【００１１】さらにはこれらの各種のゴムやゴム状樹脂に対して充填材として、補強、比重調節、色彩や感触の改善などの目的で、安全性の高い、耐久性および耐水性を有する有機もしくは無機物質の粉末、粒状物、もしくは繊維状物を添加して使用してもよいが、これらの充填材の使用量は、この発明における本来の機能や各種の性質を損なわない範囲で、一般には被覆・補強用材料として使用する各種のゴムまたは樹脂に対して、５０重量％以下の範囲で、混合して使用することができる。
【００１２】これらの各種の被覆・補強材、および／またはこれの表面を塗装するための塗料に対しては、さらに適量の安定剤、紫外線吸収剤、酸化防止剤、帯電防止剤、香料、防菌剤、防黴剤などを添加もしくは塗布して使用することができるのは勿論である。
【００１３】
【実施例】以下、実施例によりこの発明を具体的に説明するが、この発明はこれらの実施例によって限定されるものではない。
【００１４】［実施例１］波高２ｍｍ、波長３ｍｍのサイン・カーブ状に賦型した、長さ９００ｍｍのループ状アンテナコイルを搭載した、５ｍｍ×３ｍｍのＩＣからなるリング状ＲＦＩＤ本体を作成した。イソシアナート含有率３％、粘度１５００ｍＰａ．ｓ／３０℃の非黄変性、ポリエーテル系ポリウレタン樹脂エラストマー用プレポリマー、および分子量５０００、粘度８００ｍＰａ．ｓ／３０℃のエラストマー用ポリエーテル系グリコールを混合してなる、架橋可能なポリウレタン系ゴム状合成樹脂原料液１００重量部に対して、触媒として０．０１重量部のジブチル錫ジラウレート、粉末状電気石（トルマリン）２０重量部、および０．０２重量部の酸化チタン顔料を均一に混練した後、鋼材に堀り、クローム鍍金した直径３００ｍｍ、幅８ｍｍ、深さ１０ｍｍのリング状Ｕ−字溝中に、先ず深さ４ｍｍに樹脂を注入し、８０℃に２０分間加熱して半硬化させた後、上に作成したＲＦＩＤ本体を伸展して置き、さらにその上を被覆・補強用のポリウレタン樹脂原液を注入して４ｍｍ厚に覆った。８０℃に２時間加熱して架橋・硬化させ、型を放置して冷却後離型して目的の電気石混入、リング状・伸縮性ＲＦＩＤを得た。
【００１５】［使用したポリウレタン樹脂の物性試験結果］ここで使用したポリウレタン樹脂を別途、単独で上記の比率の触媒のみを添加し、上記の硬化条件で硬化せしめて得た硬化物から切り出した、ダンベル型試験片を使用してＪＩＳ規格に準拠して行った抗張力試験結果は、抗張力２３ＭＰａ、伸び率６３２％、１００％モジュラス１．２ＭＰａと、首に掛けて携帯するタイプのＲＦＩＤ用被覆・補強材としては、最適と考えられる物性値を示した。
【００１６】
【発明の効果】以上説明したようにこの発明のＲＦＩＤは、バーコードは云うに及ばず、従来のＩＣカードがなし得なかった、より多彩な機能を併せ持ち、装着時にも何らの違和感も感じさせないＲＦＩＤの実用化を成し得たのみならず、常時装着することによって生理学的パラメータの改善・増進にも寄与することもでき、装飾品またはアクセサリーとしての要素も併せ賦与することができた。